(57)【要約】  【課題】  等価直列抵抗を下げることなく有効周波数帯域を広く形成した積層コンデンサを提供する。  【解決手段】  積層体１の一主面に複数の第２貫通導体６と接続されて形成され、複数の第２内部電極４と電気的に接続された一主面電極11と、積層体１の一主面に誘電体層２および一主面電極11を覆うとともに第１貫通導体５の端面および一主面電極11の第２貫通導体６から離れた一部分を露出させて形成された保護層９とを備えており、保護層９から露出した第１貫通導体５の端面および一主面電極11の一部分が、それぞれ第１外部電極７および第２外部電極８とされている積層コンデンサ10である。等価直列インダクタンスが低くなって共振周波数が高周波側にシフトするので、等価直列抵抗を下げることなく、全体の電気特性としてはインピーダンスが低い有効周波数帯域が高周波側に広げられたものとすることができる。【選択図】  図２
2007059670.tif 000002
【特許請求の範囲】
【請求項１】
複数の誘電体層を積層して成る積層体と、
前記誘電体層間に前記積層体の一主面側から交互に配置された複数の第１内部電極および複数の第２内部電極と、
複数の前記第１内部電極と接続されて前記積層体の一主面に導出された複数の第１貫通導体と、
複数の前記第２内部電極と接続されて前記積層体の一主面に導出された複数の第２貫通導体と、
前記積層体の一主面に複数の前記第２貫通導体と接続されて形成され、複数の前記第２内部電極と電気的に接続された一主面電極と、
前記積層体の一主面に前記誘電体層および前記一主面電極を覆うとともに前記第１貫通導体の端面および前記一主面電極の前記第２貫通導体から離れた一部分を露出させて形成された保護層とを備えており、
該保護層から露出した前記第１貫通導体の端面および前記一主面電極の一部分が、それぞれ第１外部電極および第２外部電極とされていることを特徴とする積層コンデンサ。
【請求項２】
前記第２外部電極は、該第２外部電極に最も近い前記第１貫通導体と最も近い前記第２貫通導体とで挟まれた前記一主面電極上の領域を含むように形成されていることを特徴とする請求項１に記載の積層コンデンサ。
【請求項３】
前記第１貫通導体および前記第２貫通導体は、前記積層体の一主面から見て、縦横の並びに交互にかつ等しい間隔で並べられていることを特徴とする請求項１に記載の積層コンデンサ。
【請求項４】
前記一主面電極は、前記第２内部電極よりも厚いことを特徴とする請求項１に記載の積層コンデンサ。
【発明の詳細な説明】
【技術分野】
【０００１】
本発明はＩＣの電源端子における電源電圧を安定させるデカップリング回路等に好適に用いられる積層コンデンサに関するものである。
【背景技術】
【０００２】
従来から、デカップリング回路等に積層コンデンサが好適に用いられている。
【０００３】
従来の積層コンデンサとしては、例えば、複数の誘電体層を積層した積層体の内部に、誘電体層を挟んでそれぞれ対向する複数の第１内部電極および第２内部電極と、第１内部電極に接続される複数の第１貫通導体と、第２内部電極に接続される複数の第２貫通導体とを配設した構造のものが知られている（例えば、特許文献１を参照。）。
【０００４】
上記積層コンデンサは、第１内部電極と第２内部電極との間に所定の電圧を印加した際に両内部電極間に配されている誘電体層に所定のキャパシタンスが形成されるものである。また、上記積層コンデンサは、このキャパシタンスと等価直列インダクタンスとの共振によりインピーダンスが極小となる共振周波数を有しており、この共振周波数の付近の周波数帯域のインピーダンスが低く形成された電気特性を有したものとなっている。そして、上記積層コンデンサは、第１貫通導体と第２貫通導体とが誘電体層を平面視したときに縦横の並びに交互にかつ等しい間隔で並べられたうえで第１貫通導体を流れる電流と第２貫通導体を流れる電流とが逆向きとなっているので、貫通導体に発生する磁束が隣接する貫通導体同士で互いに相殺されて積層コンデンサが持つインダクタンスを効果的に低くしたものとなり、通常のコンデンサよりも共振周波数が高く、共振周波数付近に形成されるインピーダンスの低い周波数帯域が高周波側に形成されたものとなる。このインピーダンスの低い周波数帯域は充電および放電に適した有効周波数帯域であるため、上記積層コンデンサは、ＩＣの電源端子と電源との間に接続され外部からのノイズやＩＣの高速な動作によって発生する電源電圧の変動を抑制するデカップリング回路においては、高周波側で充電および放電を行なう積層コンデンサとして機能することができるものである。
【特許文献１】特開2005−39201号公報
【発明の開示】
【発明が解決しようとする課題】
【０００５】
複数のコンデンサを用いて構成されることにより、所定の基準値よりもインピーダンスが低い有効周波数帯域が低周波から高周波にまで幅広く形成されたデカップリング回路においては、それぞれのコンデンサの有効周波数帯域が広いものであれば、少ない数のコンデンサで構成できるので、回路の規模を小さくすることが可能である。そのようなコンデンサとしては積層コンデンサが好適であり、例えば、上記積層コンデンサにおいては、第１貫通導体および第２貫通導体の配設密度を高めることにより、等価直列インダクタンスを低くすることができるので、有効周波数帯域が高周波側に広げられる。
【０００６】
しかしながら、上述した従来の積層コンデンサは、第１貫通導体および第２貫通導体の配設密度を高めることによって磁束の打ち消し合いによる等価直列インダクタンスを小さくする効果が高まり有効周波数帯域が広いものとなるが、他方では、貫通導体が増えることによって直列等価抵抗が下がるので、共振周波数のインピーダンスが大きく低下したものとなる。このような積層コンデンサを用いたデカップリング回路は、他のコンデンサとの反共振周波数のインピーダンスが高くなるので、有効周波数帯域中にインピーダンスが規格値よりも高い周波数帯域が発生してしまうという問題点があった。
【０００７】
本発明は上記のような従来の積層コンデンサにおける問題点に鑑み案出されたものであり、その目的は、等価直列抵抗を下げることなく有効周波数帯域を広く形成することができる積層コンデンサを提供することにある。
【課題を解決するための手段】
【０００８】
本発明の積層コンデンサは、複数の誘電体層を積層して成る積層体と、前記誘電体層間に前記積層体の一主面側から交互に配置された複数の第１内部電極および複数の第２内部電極と、複数の前記第１内部電極と接続されて前記積層体の一主面に導出された複数の第１貫通導体と、複数の前記第２内部電極と接続されて前記積層体の一主面に導出された複数の第２貫通導体と、前記積層体の一主面に複数の前記第２貫通導体と接続されて形成され、複数の前記第２内部電極と電気的に接続された一主面電極と、前記積層体の一主面に前記誘電体層および前記一主面電極を覆うとともに前記第１貫通導体の端面および前記一主面電極の前記第２貫通導体から離れた一部分を露出させて形成された保護層とを備えており、該保護層から露出した前記第１貫通導体の端面および前記一主面電極の一部分が、それぞれ第１外部電極および第２外部電極とされていることを特徴とするものである。
【０００９】
また本発明の積層コンデンサは、上記構成において、前記第２外部電極は、該第２外部電極に最も近い前記第１貫通導体と最も近い前記第２貫通導体とで挟まれた前記一主面電極上の領域を含むように形成されていることを特徴とするものである。
【００１０】
また本発明の積層コンデンサは、上記構成において、前記第１貫通導体および前記第２貫通導体は、前記積層体の一主面から見て、縦横の並びに交互にかつ等しい間隔で並べられていることを特徴とするものである。
【００１１】
また本発明の積層コンデンサは、上記構成において、前記一主面電極は、前記第２内部電極よりも厚いことを特徴とするものである。
【発明の効果】
【００１２】
本発明の積層コンデンサによれば、積層体の一主面に誘電体層および一主面電極を覆うとともに第１貫通導体の端面および一主面電極の第２貫通導体から離れた一部分を露出させて形成された保護層とを備えており、この保護層から露出した第１貫通導体の端面および一主面電極の一部分が、それぞれ第１外部電極および第２外部電極とされていることから、第１外部電極−第１貫通導体−第１内部電極−一主面電極−第２外部電極という電流経路の電気特性においては等価直列インダクタンスが低くなってこの電流経路での共振周波数が高周波側にシフトして共振周波数が２箇所存在することとなり、この２つの共振周波数をまたがるように広い周波数帯域でインピーダンスが低くなるので、等価直列抵抗を下げることなく全体の電気特性としてはインピーダンスが低い有効周波数帯域を広く形成することができる。
【００１３】
また本発明の積層コンデンサによれば、第２外部電極がこの第２外部電極に最も近い第１貫通導体と最も近い第２貫通導体とで挟まれた一主面電極上の領域を含むように形成されているときには、第１外部電極−第１貫通導体−第１内部電極−一主面電極−第２外部電極という電流経路の距離、および、第１外部電極−第１貫通導体−第１内部電極−第２内部電極−第２貫通導体−一主面電極−第２外部電極という電流経路の距離が共に最短の組み合わせとなるので、共振周波数が低周波側に形成される第１外部電極−第１貫通導体−第１内部電極−第２内部電極−第２貫通導体−第２外部電極という電流経路の電気特性について等価直列インダクタンスを低く抑えたものとすることができる。インピーダンス特性においてインダクタンス成分が支配的に働くのは共振周波数よりも高周波側であるため、本発明の積層コンデンサは、低周波側の共振周波数付近においては共振周波数よりも高周波側のインピーダンスが低いものとなる。すなわち、積層コンデンサ全体として有効周波数帯域のインピーダンスを全体的に低くすることができる。
【００１４】
また本発明の積層コンデンサによれば、第１貫通導体および第２貫通導体が、積層体の一主面から見て、縦横の並びに交互にかつ等しい間隔で並べられているときには、電流が逆向きであることにより磁束も逆向きに発生している第１貫通導体と第２貫通導体とが隣り合うとともにお互いの距離が近くなるように効率的に配置されたものとなっているので、第１貫通導体および第２貫通導体に発生する磁束は効率よく相殺されて等価直列インダクタンスが低くなり、通常のコンデンサよりも共振周波数が高く、共振周波数付近に形成されるインピーダンスの低い周波数帯域が高周波側に形成されたものとなる。
【００１５】
また本発明の積層コンデンサによれば、一主面電極が第２内部電極よりも厚いときには、一主面電極の等価直列インダクタンスが低くなるので、有効周波数帯域をより高周波側に広げることが可能となる。
【発明を実施するための最良の形態】
【００１６】
以下に、本発明の積層コンデンサについて添付図面を参照しつつ詳細に説明する。
【００１７】
図１は本発明の積層コンデンサの実施の形態の一例を示す外観斜視図であり、図２は図１の積層コンデンサのＡ−Ａ’線断面図であり、図３（ａ）および（ｂ）はそれぞれ図１の積層コンデンサの第１内部電極が形成された誘電体層および第２内部電極が形成された誘電体層を上方から見た平面図である。これらの図に示す本発明の積層コンデンサは、積層体１、複数の第１内部電極３および第２内部電極４、複数の第１貫通導体５および第２貫通導体２、一主面電極11、保護層９を備える。
【００１８】
積層体１は、長方形状の複数の誘電体層２を、例えば70〜600層積層することによって形成された直方体状の誘電体である。なお、図２においては、本例を簡略化して説明するために誘電体層２の積層数を省略して示した。
【００１９】
誘電体層２は、例えば、チタン酸バリウム，チタン酸カルシウム，チタン酸ストロンチウム等を主成分とする誘電体材料によって１層あたり１μｍ〜３μｍの厚みに形成されている。
【００２０】
積層体１の内部には、誘電体層２間に積層体１の一主面側から交互に第１内部電極３および第２内部電極４が複数配置されており、これら第１内部電極３と第２内部電極４との対向領域では静電容量が形成されている。
【００２１】
この第１内部電極３および第２内部電極４は、例えば、ニッケル，銅，ニッケル−銅，銀−パラジウム等の金属を主成分とする導体材料によって、例えば0.5μｍ〜２μｍの厚みに形成される。また第１内部電極３の外周および第２内部電極４の外周は積層体１の側面から離れているので、両内部電極３，４の対向面積は、例えば、各誘電体層２の面積が3.3ｍｍ２である場合であれば、2.7ｍｍ２〜3.0ｍｍ２に設定される。
【００２２】
第１貫通導体５および第２貫通導体６は、各誘電体層２を貫通して積層方向に伸びるように形成され、その一端が積層体１の一主面に導出されている。また、第１貫通導体５は複数の第１内部電極３に接続され、第２貫通導体６は複数の第２内部電極４に接続されている。
【００２３】
両貫通導体５，６は、前述した第１内部電極３や第２内部電極４と同様の導体材料によって、例えば直径80μｍ〜150μｍの円柱状に形成されている。
【００２４】
また、第１貫通導体５と第２内部電極４との間、ならびに第２貫通導体６と第１内部電極３との間には、図３（ａ）および（ｂ）に示すように導体材料の存在しない空白部12がそれぞれ設けてあり、これら空白部12によって、第１内部電極３と第２内部電極４とが電気的に絶縁されている。
【００２５】
積層体１の一主面に形成された一主面電極11は、複数の第２貫通導体６と接続されることにより、複数の第２内部電極４と電気的に接続されており、第１内部電極３に対しては、電気的には絶縁されるとともに複数の第１内部電極３のうち積層体１の一主面に最も近いものとの対向領域で静電容量が形成されるようになっている。この一主面電極11は、第１内部電極３および第２内部電極４と同様の導体材料を用いることができ、同様の膜厚に形成することができる。
【００２６】
また、積層体１の一主面に形成された保護層９は、誘電体層２および一主面電極11を覆うように形成されたものである。そして、保護層９に設けられた露出部に、第１内部電極３と電気的に接続する第１外部電極７、および第２内部電極４と電気的に接続する第２外部電極８が形成されている。なお、第１外部電極は第１貫通導体５の露出した端面であればよく、第２貫通導体は一主面電極11の露出した一部分であればよいが、この例においては第１外部電極７および第２外部電極８として第１貫通導体５の露出した端面および一主面電極11の露出した一部分にそれぞれ金属層を積層した例を示している。
【００２７】
このように構成される積層コンデンサ10は、第１外部電極７と第２外部電極８との間に所定の電圧が印加されると、第１内部電極３と第２内部電極４との間に位置する誘電体層２の誘電率，厚み，対向面積および層数に対応した静電容量が形成される。
【００２８】
本発明の積層コンデンサ10によれば、図３（ａ）および（ｂ）に示すように、第１貫通導体５および第２貫通導体６は、積層体１の一主面から見て、縦横の並びに交互にかつ等しい間隔で並べられているので、電流が逆向きであることにより磁束も逆向きに発生している第１貫通導体５と第２貫通導体６とが隣り合うとともにお互いの距離が近くなるように効率的に配置されたものとなっているので、第１貫通導体５および第２貫通導体６に発生する磁束は効率よく相殺されて等価直列インダクタンスが低くなり、通常のコンデンサよりも共振周波数が高く、共振周波数付近に形成されるインピーダンスの低い周波数帯域が高周波側に形成されたものとなる。このインピーダンスの低い周波数帯域は充電および放電に適した有効周波数帯域であるため、本発明の積層コンデンサ10は、ＩＣの電源端子と電源との間に接続され外部からのノイズやＩＣの高速な動作によって発生する電源電圧の変動を抑制するデカップリング回路においては、高周波側で充電および放電を行なう積層コンデンサ10として好適に機能することができるものとなる。
【００２９】
本発明の積層コンデンサ10は、例えば以下に示す方法により製造される。
【００３０】
誘電体層２がチタン酸バリウムを主成分とする誘電体材料から成る場合であれば、チタン酸バリウムの粉末に適当な有機溶剤，ガラスフリット，有機バインダ等を添加・混合して泥漿状のセラミックスラリーとなすとともに、このセラミックスラリーをドクターブレード法等によって所定形状，所定厚みのセラミックグリーンシートを複数形成する。
【００３１】
この各セラミックグリーンシートの一主面に、例えば、ニッケルの粉末に適当な有機溶剤，ガラスフリット，有機バインダ等を添加・混合して得た導体ペーストをスクリーン印刷法等によって所定パターンに印刷・塗布する。
【００３２】
得られたセラミックグリーンシートを所定の枚数だけ積層し圧着させることにより、複数のセラミックグリーンシートからなる積層シートを形成し、レーザ照射やマイクロドリルによる加工あるいはパンチング等によって所定の貫通孔を穿設するとともに、これら貫通孔内にスクリーン印刷等によって導体ペーストを印刷・充填し、これを個々の積層コンデンサに対応する個片の積層体に切断分離する。
【００３３】
この切断分離した個片の積層体を例えば1100℃〜1400℃の温度で焼成することにより、複数の誘電体層２を積層して成る積層体１を得ることができる。
【００３４】
なお、一主面電極11は、第１内部電極３および第２内部電極４と同様の導体材料を用いて第１内部電極３および第２内部電極４と同様の方法で形成することが可能であり、保護層９については、誘電体層２と同様の誘電体材料を用いて、積層体１の一主面に例えばスクリーン印刷法により露出部に対応する部分が非印刷部となるようにセラミックスラリーを印刷して形成することが可能である。いずれも焼成前に個片の積層体の一主面に形成しておくことで、積層体１，一主面電極11および保護層９を一括焼成して形成することができる。このとき、保護層９の材料として誘電体層２と同じ誘電体材料を用いれば、焼成の際の収縮について収縮のタイミングおよび収縮量が一致するので、誘電体層２の材料と保護層９の材料とに同じ誘電体材料を用いるのが望ましい構成となる。
【００３５】
そして、本発明の積層コンデンサ10においては、保護層９は、第１貫通導体５の端面および一主面電極11の第２貫通導体６から離れた一部分を露出させて形成されており、保護層９から露出した第１貫通導体５の端面および一主面電極11の一部分が、それぞれ第１外部電極７および第２外部電極８とされている。このことから、第１外部電極７−第１貫通導体５−第１内部電極３−一主面電極11−第２外部電極８という電流経路の電気特性においては等価直列インダクタンスが低くなってこの電流経路での共振周波数が高周波側にシフトして共振周波数が２箇所存在することとなり、この２つの共振周波数をまたがるように広い周波数帯域でインピーダンスが低くなるので、等価直列抵抗を下げることなく、全体の電気特性としてはインピーダンスが低い有効周波数帯域を広く形成することができる。
【００３６】
なお、第１外部電極７および第２外部電極８の表面には、外部の配線基板の配線等との接続を良好にする目的で、錫，ハンダもしくは金等の導体材料によって被膜を形成するのが好ましい。このような両外部電極７，８および被膜は、例えば無電解メッキ処理により容易に形成することができる。
【００３７】
また本発明の積層コンデンサ10によれば、図４に保護層９を透視して一主面電極11が形成された積層体１の一主面を上方から見た平面図で示すように、第２外部電極８が、この第２外部電極８に最も近い第１貫通導体５と最も近い第２貫通導体６とで挟まれた一主面電極11上の領域を含むように形成されているときには、第１外部電極７−第１貫通導体５−第１内部電極３−一主面電極11−第２外部電極８という電流経路の距離、および、第１外部電極７−第１貫通導体５−第１内部電極３−第２内部電極４−第２貫通導体６−一主面電極11−第２外部電極８という電流経路の距離が共に最短の組み合わせとなるので、共振周波数が低周波側に形成される第１外部電極７−第１貫通導体５−第１内部電極３−第２内部電極４−第２貫通導体６−第２外部電極８という電流経路の電気特性は、等価直列インダクタンスを低く抑えたものとすることができる。インピーダンス特性においてはインダクタンス成分が支配的に働くのは共振周波数よりも高周波側であるため、本発明の積層コンデンサ10は、低周波側の共振周波数付近においては、共振周波数よりも高周波側のインピーダンスが低いものとなる。すなわち、積層コンデンサ10全体として有効周波数帯域のインピーダンスを全体的に低くすることができる。
【００３８】
また、本発明の積層コンデンサ10は、図１に示すように、第１外部電極７および第２外部電極８はそれぞれ列状に並んだものが交互に配置された構成とすることができるため、この積層コンデンサ10を実装して接続する外部の回路基板の実装用パターンとしては複数の電位の異なる直線状パターンが交互に配置するように形成したものを用いればよいので、実装性の良好な積層コンデンサ10とすることができる。
【００３９】
また本発明の積層コンデンサ10によれば、一主面電極11が第２内部電極４よりも厚いときには、一主面電極11の等価直列インダクタンスが低くなるので、有効周波数帯域をより高周波側に広げることが可能となる。
【００４０】
なお、本発明は上述した実施の形態の例に限定されるものではなく、本発明の要旨を逸脱しない範囲において種々の変更，改良等が可能である。
【００４１】
例えば、上述した実施の形態の例においては、保護層９を形成するに際し、スクリーン印刷法を用いて露出部に対応する非印刷部を形成しているが、これに代えて、例えば、予め露出部に対応する穴が形成されたセラミックグリーンシートを用いるようにしてもよい。
【００４２】
また、縦横に交互にかつ等しい間隔で配置された第１貫通導体５および第２貫通導体６の並びにおいて、図４と同様に、本発明の積層コンデンサの実施の形態の他の例について保護層19を透視して一主面電極21が形成された積層体１の一主面を図５に上方から見た平面図で示すように、第２外部電極18が、すべての最も接近する第１貫通導体５と第２貫通導体６とで挟まれた一主面電極21上の領域に配置する構成が、特に効率的に本発明の積層コンデンサ20による効果が得られるので望ましい。
【実施例】
【００４３】
積層体１を、チタン酸バリウムを主成分とする誘電体材料から成り、厚みが４μｍの誘電体層２を110層積層する構成とし、ニッケルを主成分とする導体材料から成り厚みが３μｍの第１内部電極３および第２内部電極４を積層体１の一主面から交互に50層ずつ配置し、ニッケルを主成分とする導体材料から成り直径が90μｍであり、複数の第１内部電極３と接続されて積層体１の一主面に導出された複数の第１貫通導体５、および複数の第２内部電極６と接続されて積層体１の一主面に導出された複数の第２貫通導体６を、それぞれ18個ずつ積層体１の一主面から見て縦横の並びに交互にかつ等しい間隔で並べて形成し、積層体１の一主面に複数の第２貫通導体６と接続されて形成され、複数の第２内部電極４と電気的に接続された一主面電極11を形成し、積層体１の一主面に誘電体層２および一主面電極11を覆うとともに第１貫通導体５の端面および一主面電極11の第２貫通導体６から離れた一部分を露出させて保護層９を形成し、保護層９から露出した第１貫通導体５の端面および一主面電極11の一部分をそれぞれ第１外部電極７および第２外部電極８となるようにして、縦と横とがともに3.3ｍｍであり、高さが0.6ｍｍの本発明の積層コンデンサ10を製造した。なお、一主面電極11は第１内部電極３および第２内部電極と同様の導体材料を用いて形成し、保護層９は誘電体層２と同様の誘電体材料を用いて形成した。また、第２外部電極８の露出箇所は、図４に示すように第２外部電極８が最も接近する第１貫通導体５と第２貫通導体６とで挟まれた一主面電極11上の領域に配置したものとした。
【００４４】
また比較例として、本発明の積層コンデンサ10の第２外部電極８として一主面電極11の一部分を露出させる代わりに第２貫通導体６の端面が接続された部分を露出させたものとし、その部分の一主面電極11を第２内部電極６として機能させる積層コンデンサを製造した。
【００４５】
以上の各積層コンデンサについて、インピーダンス特性を測定した結果を図６に示す。図６は積層コンデンサのインピーダンス特性を示す線図である。図６において、横軸は周波数（単位：ＭＨｚ）を示し、縦軸はインピーダンス｜Ｚ｜（単位：ｍΩ）を示す。インピーダンスの測定は１ＭＨｚ〜数100ＭＨｚの周波数帯において行なった。図６中の特性曲線Ｘは本発明の積層コンデンサの実施例のインピーダンス特性を示し、また特性曲線Ｚは比較例である従来の積層コンデンサのインピーダンス特性を示す。なお、本実施例においては、インピーダンスの規格値を15ｍΩとし、インピーダンスがこの値よりも低い周波数帯域を有効周波数帯域としている。
【００４６】
図６に示す結果から分かるように、本発明の積層コンデンサ10のインピーダンス特性は、従来の積層コンデンサのインピーダンス特性に比べてインピーダンスの低い有効周波数帯域が広く形成されたものとなっており、図６中に示すＧ点は、第１外部電極７−第１貫通導体５−第１内部電極３−第２内部電極４−第２貫通導体６−一主面電極11−第２外部電極８という電流経路、Ｈ点は、第１外部電極７−第１貫通導体５−第１内部電極３−一主面電極11−第２外部電極８という電流経路と考えられる。すなわち、本発明の積層コンデンサ10によれば、保護層９から露出した第１貫通導体５の端面および一主面電極11の一部分が、それぞれ第１外部電極７および第２外部電極８とされていることから、第１外部電極７−第１貫通導体５−第１内部電極３−一主面電極11−第２外部電極８という電流経路の電気特性においては等価直列インダクタンスが低くなってこの電流経路での共振周波数が高周波側にシフトして共振周波数が２箇所存在することとなり、この２つの共振周波数をまたがるように広い周波数帯域でインピーダンスが低くなるので、等価直列抵抗を下げることなく、全体の電気特性としてはインピーダンスが低い有効周波数帯域を広く形成できることが確認できた。
【図面の簡単な説明】
【００４７】
【図１】本発明の積層コンデンサの実施の形態の一例を示す外観斜視図である。
【図２】図１に示す積層コンデンサのＡ−Ａ’線断面図である。
【図３】（ａ）および（ｂ）は、それぞれ図１に示す積層コンデンサの第１内部電極が形成された誘電体層を上方から見た平面図および第２内部電極が形成された誘電体層を上方から見た平面図である。
【図４】図１に示す積層コンデンサの保護層を透視して一主面電極が形成された積層体の一主面を上方から見た平面図である。
【図５】本発明の積層コンデンサの実施の形態の他の例を示す上方から見た平面図である。
【図６】本発明の積層コンデンサおよび従来の積層コンデンサのインピーダンス特性を示す線図である。
【符号の説明】
【００４８】
１・・・積層体
２・・・誘電体層
３・・・第１内部電極
４・・・第２内部電極
５・・・第１貫通導体
６・・・第２貫通導体
７，17・・・第１端子電極
８，18・・・第２端子電極
９，19・・・保護層
10，20・・・積層コンデンサ
11，21・・・一主面電極
【図１】
2007059670.tif 000003
【図２】
2007059670.tif 000004
【図３】
2007059670.tif 000005
【図４】
2007059670.tif 000006
【図５】
2007059670.tif 000007
【図６】
2007059670.tif 000008